(57)【要約】【課題】ボイド等を生ずることなく被処理体の凹部を埋め込むことができ、しかもメッキ処理の負担を軽くして、表面の研磨処理の負担も軽減することができる成膜方法を提供する。【解決手段】真空引き可能になされた処理容器１４内でプラズマにより金属ターゲット５６をイオン化させて金属イオンを発生させ、金属イオンを処理容器内の載置台２０上に載置した被処理体Ｓにバイアス電力により引き込んで凹部２が形成されている被処理体に金属膜７４を堆積させて凹部を埋め込むようにした成膜方法において、バイアス電力を、被処理体の金属ターゲットに対する対向面に関して、金属イオンに対する引き込みによる成膜レートとプラズマガスによるスパッタエッチングのエッチングレートとが略均衡するような状態になるように設定して成膜処理を行う。これにより、ボイド等を生ずることなく被処理体の凹部を埋め込むことができる。【選択図】図１
2006148075.tif 000002
【特許請求の範囲】
【請求項１】
真空引き可能になされた処理容器内でプラズマにより金属ターゲットをイオン化させて金属イオンを発生させ、前記金属イオンを前記処理容器内の載置台上に載置した被処理体にバイアス電力により引き込んで凹部が形成されている前記被処理体に金属膜を堆積させて前記凹部を埋め込むようにした成膜方法において、
前記バイアス電力を、前記被処理体の前記金属ターゲットに対する対向面に関して、前記金属イオンに対する引き込みによる成膜レートとプラズマガスによるスパッタエッチングのエッチングレートとが略均衡するような状態になるように設定して成膜処理を行うようにしたことを特徴とする成膜方法。
【請求項２】
前記成膜処理後に、メッキ処理を行うようにしたことを特徴とする請求項１記載の成膜方法。
【請求項３】
前記メッキ処理後に、表面を研磨して平坦化する研磨処理を行うようにしたことを特徴とする請求項２記載の成膜方法。
【請求項４】
前記凹部の幅、或いは径は１００ｎｍ以下であり、アスペクト比は３以上であることを特徴とする請求項１乃至３のいずれかに記載の成膜方法。
【請求項５】
前記金属膜は、銅、アルミニウム、タングステンの内のいずれか１つであることを特徴とする請求項１乃至４のいずれかに記載の成膜方法。
【請求項６】
真空引き可能になされた処理容器内でプラズマにより金属ターゲットをイオン化させて金属イオンを発生させ、前記金属イオンを前記処理容器内の載置台上に載置した被処理体にバイアス電力により引き込んで凹部が形成されている前記被処理体に金属膜を堆積させて前記凹部を埋め込むようにした成膜方法において、
前記バイアス電力を、前記被処理体の前記金属ターゲットに対する対向面に関して、前記金属イオンに対する引き込みによる成膜レートがプラズマガスによるスパッタエッチングのエッチングレートよりも遥かに大きくなるように設定して成膜を行う第１の成膜工程と、
前記バイアス電力を、前記対向面に関して、前記金属イオンに対する引き込みによる成膜レートとプラズマガスによるスパッタエッチングのエッチングレートとが略均衡するような状態になるように設定して成膜を行う第２の成膜工程と、
を複数回順次繰り返し行うようにしたことを特徴とする成膜方法。
【請求項７】
前記繰り返される成膜工程は、前記第１の成膜工程で終了することを特徴とする請求項６記載の成膜方法。
【請求項８】
前記第１及び第２の成膜工程を複数回順次繰り返し行った後、メッキ処理を行うようにしたことを特徴とする請求項６または７記載の成膜方法。
【請求項９】
前記メッキ処理後に、表面を研磨して平坦化する研磨処理を行うようにしたことを特徴とする請求項８記載の成膜方法。
【請求項１０】
前記被処理体は、ＩＣチップ同士を結合するインターポーザであることを特徴とする請求項６乃至９のいずれかに記載の成膜方法。
【請求項１１】
前記被処理体の凹部に埋め込まれる金属膜により誘導コイルが形成されることを特徴とする請求項６乃至９のいずれかに記載の成膜方法。
【請求項１２】
前記金属膜は、銅、アルミニウム、タングステンの内のいずれか１つであることを特徴とする請求項６乃至１１のいずれかに記載の成膜方法。
【請求項１３】
真空引き可能になされた処理容器と、
凹部の形成された被処理体を載置するための載置台と、
前記処理容器内へ所定のガスを導入するガス導入手段と、
前記処理容器内へプラズマを発生させるためのプラズマ発生源と、
前記処理容器内に設けられて前記プラズマによりイオン化されるべき金属ターゲットと、
前記載置台に対して所定のバイアス電力を供給するバイアス電源と、
前記バイアス電源を制御するバイアス電源制御部と、を有するプラズマ成膜装置において、
前記バイアス電源制御部は、前記バイアス電源より出力されるバイアス電力を、前記被処理体の前記ターゲットに対する対向面に関して、前記金属イオンに対する引き込みによる成膜レートとプラズマガスによるスパッタエッチングのエッチングレートとが略均衡するような状態になるように設定して、前記凹部に金属膜を堆積させて埋め込むように構成したことを特徴とするプラズマ成膜装置。
【請求項１４】
真空引き可能になされた処理容器と、
凹部の形成された被処理体を載置するための載置台と、
前記処理容器内へ所定のガスを導入するガス導入手段と、
前記処理容器内へプラズマを発生させるためのプラズマ発生源と、
前記処理容器内に設けられて前記プラズマによりイオン化されるべき金属ターゲットと、
前記載置台に対して所定のバイアス電力を供給するバイアス電源と、
前記バイアス電源を制御するバイアス電源制御部と、
前記処理容器内へ導入させたガスをプラズマ化して前記金属ターゲットをイオン化させて金属イオンを形成する工程と、前記金属イオンに対する引き込みによる成膜レートとプラズマガスによるスパッタエッチングのエッチングレートとが略均衡するような状態になるようなバイアス電圧を印加して前記凹部に金属膜を堆積させて埋め込むようにする工程とを実行するように装置全体を制御する装置制御部と、
を備えたことを特徴とするプラズマ成膜装置。
【発明の詳細な説明】
【技術分野】
【０００１】
本発明は、成膜方法及びプラズマ成膜装置に係り、特に半導体ウエハ等の被処理体に形成されている凹部を効果的に埋め込むようにした成膜方法及びプラズマ成膜装置に関する。
【背景技術】
【０００２】
一般に、半導体デバイスを製造するには、半導体ウエハに成膜処理やパターンエッチング処理等の各種の処理を繰り返し行って所望のデバイスを製造するが、半導体デバイスの更なる高集積化及び高微細化の要請より、線幅やホール径が益々微細化されている。そして、配線材料や埋め込み材料としては、各種寸法の微細化により、より電気抵抗を小さくする必要から電気抵抗が非常に小さくて且つ安価である銅を用いる傾向にある（特許文献１）。そして、この配線材料や埋め込み材料として銅を用いる場合には、その下層との密着性等を考慮して、一般的にはタンタル金属（Ｔａ）やタンタル窒化膜（ＴａＮ）等がバリヤ層として用いられる。
【０００３】
そして、上記凹部内を埋め込むには、まずプラズマスパッタ装置内にて、この凹部内の壁面全体を含むウエハ表面全面に銅膜よりなる薄いシード膜を形成し、次にウエハ表面全体に銅メッキ処理を施すことにより、凹部内を完全に埋め込むようになっている。その後、ウエハ表面の余分な銅薄膜をＣＭＰ（Ｃｈｅｍｉｃａｌ  Ｍｅｃｈａｎｉｃａｌ  Ｐｏｌｉｓｈｉｎｇ）処理等により研磨処理して取り除くようになっている。
【０００４】
この点については図８を参照して説明する。図８は半導体ウエハの凹部の従来の埋め込み工程を示す図である。この半導体ウエハＳの表面には、ビアホールやスルーホールや溝（トレンチやＤｕａｌ  Ｄａｍａｓｃｅｎｅ構造）等に対応する凹部２が形成されており、この凹部２は設計ルールの微細化に伴ってアスペクト比が非常に大きく（例えば３〜４程度に）なっており、この凹部２の幅、或いは内径は例えば１２０ｎｍ程度になっている。
【０００５】
この半導体ウエハＳの表面には上記凹部２内の内面も含めて略均一に例えばＴａＮ膜及びＴａ膜の積層構造よりなるバリヤ層４がプラズマスパッタ装置にて予め形成されている（図８（Ａ）参照）。そして、プラズマスパッタ装置にて上記凹部２内の表面を含むウエハ表面全体に亘って金属膜として薄い銅膜よりなるシード膜６を形成する（図８（Ｂ）参照）。このシード膜６をプラズマスパッタ装置内で形成する際、半導体ウエハ側に高周波電圧のバイアス電力を印加して、銅の金属イオンの引き込みを効率良く行うようになっている。更に、上記ウエハ表面に３元素（３Ｄ）の銅メッキ処理を施すことにより上記凹部２内を例えば銅膜よりなる金属膜８で埋め込むようになっている。その後は、上記ウエハ表面の余分な金属膜８、シード膜６及びバリヤ層４を上記したＣＭＰ処理等を用いて研磨処理して取り除くことになる。
【０００６】
【特許文献１】特開２０００−７７３６５号公報
【発明の開示】
【発明が解決しようとする課題】
【０００７】
ところで、一般的にプラズマスパッタ装置内で成膜を行う場合、上述のように半導体ウエハ側にバイアス電力を印加して金属イオンの引き込みを促進させることによって、成膜レートを大きくするようになっている。この場合、バイアス電圧を過度に大きくすると、プラズマを発生させるために装置内に導入されている不活性ガス、例えばアルゴンガスのイオンによりウエハ表面がスパッタされて折角堆積した金属膜が削り取られてしまうので、上記バイアス電力はそれ程大きくは設定されていない。
【０００８】
しかしながら、上記のように銅膜よりなるシード膜６を形成する場合、図８（Ｂ）に示すように、凹部２内の側壁の下部の領域Ｂ１の部分にシード膜が非常に付き難いことからこの領域Ｂ１に十分な厚さのシード膜６が形成されるまで長い時間に亘って成膜処理を行うと、凹部２の上端の開口部におけるシード膜６の部分に、この開口を挟めるような形で突出したオーバハング部分１０が発生してしまう。このため、その後にこの凹部２をメッキ等により銅膜よりなる金属膜８で埋め込んでも内部が十分に埋まらずにボイド１１が発生する場合がある、という問題があった。
【０００９】
また、上記のように開口部分が非常に狭くなった凹部２内をメッキ処理により埋め込むためには多品種の添加剤等を必要とするなどの操作が非常に煩雑な、いわゆる３元系メッキ処理を行わなければならない、という問題もあった。
更には、上記した３元系メッキ処理によると、ウエハ上面の金属膜８の厚さＨ１が非常に大きくなるので、この後にウエハ上面の余分な金属膜８等を研磨処理により取り除く時に、研磨処理に時間がかかり過ぎる、といった問題もある。
本発明は、以上のような問題点に着目し、これを有効に解決すべく創案されたものである。本発明の目的は、ボイド等を生ずることなく被処理体の凹部を埋め込むことができ、しかもメッキ処理の負担を軽くして、表面の研磨処理の負担も軽減することができる成膜方法及びプラズマ成膜装置を提供することにある。
【課題を解決するための手段】
【００１０】
本発明者等は、プラズマスパッタによる成膜方法について鋭意研究した結果、載置台に供給するバイアス電力を制御して金属イオンに対する引き込みによる成膜とプラズマガスによるスパッタエッチングとを同時にバランスよく生じさせることによって半導体ウエハ表面に形成されている非常に微細な凹部の側壁に金属膜を均一に形成しつつこの凹部内の大部分を埋め込むことができる、という知見を得ることにより、本発明に至ったものである。
【００１１】
請求項１に係る発明は、真空引き可能になされた処理容器内でプラズマにより金属ターゲットをイオン化させて金属イオンを発生させ、前記金属イオンを前記処理容器内の載置台上に載置した被処理体にバイアス電力により引き込んで凹部が形成されている前記被処理体に金属膜を堆積させて前記凹部を埋め込むようにした成膜方法において、前記バイアス電力を、前記被処理体の前記金属ターゲットに対する対向面に関して、前記金属イオンに対する引き込みによる成膜レートとプラズマガスによるスパッタエッチングのエッチングレートとが略均衡するような状態になるように設定して成膜処理を行うようにしたことを特徴とする成膜方法である。
【００１２】
このように、載置台に供給するバイアス電力を制御して金属イオンに対する引き込みによる成膜とプラズマガスによるスパッタエッチングとを同時にバランスよく生じさせることによって被処理体の表面に形成されている非常に微細な凹部の側壁に金属膜を均一に形成しつつこの凹部内の大部分を埋め込むことができる。この結果、被処理体の表面に形成されている凹部を、その後のメッキ処理を行うことにより例えば銅等の金属によりボイドを発生させることなく適正に埋め込むことができる。
【００１３】
この場合、例えば請求項２に規定するように、前記成膜処理後に、メッキ処理を行うようにしている。
また例えば請求項３に規定するように、前記メッキ処理後に、表面を研磨して平坦化する研磨処理を行うようにしている。
また例えば請求項４に規定するように、前記凹部の幅、或いは径は１００ｎｍ以下であり、アスペクト比は３以上である。
また例えば請求項５に規定するように、前記金属膜は、銅、アルミニウム、タングステンの内のいずれか１つである。
【００１４】
請求項６に係る発明は、真空引き可能になされた処理容器内でプラズマにより金属ターゲットをイオン化させて金属イオンを発生させ、前記金属イオンを前記処理容器内の載置台上に載置した被処理体にバイアス電力により引き込んで凹部が形成されている前記被処理体に金属膜を堆積させて前記凹部を埋め込むようにした成膜方法において、前記バイアス電力を、前記被処理体の前記金属ターゲットに対する対向面に関して、前記金属イオンに対する引き込みによる成膜レートがプラズマガスによるスパッタエッチングのエッチングレートよりも遥かに大きくなるように設定して成膜を行う第１の成膜工程と、前記バイアス電力を、前記対向面に関して、前記金属イオンに対する引き込みによる成膜レートとプラズマガスによるスパッタエッチングのエッチングレートとが略均衡するような状態になるように設定して成膜を行う第２の成膜工程と、を複数回順次繰り返し行うようにしたことを特徴とする成膜方法である。
【００１５】
このように、前記バイアス電力を、前記被処理体の前記金属ターゲットに対する対向面に関して、前記金属イオンに対する引き込みによる成膜レートがプラズマガスによるスパッタエッチングのエッチングレートよりも遥かに大きくなるように設定して成膜を行う第１の成膜工程と、前記バイアス電力を、前記対向面に関して、前記金属イオンに対する引き込みによる成膜レートとプラズマガスによるスパッタエッチングのエッチングレートとが略均衡するような状態になるように設定して成膜を行う第２の成膜工程と、を複数回順次繰り返し行うようにしたので、凹部の径や幅が大きくて、しかもアスペクト比も大きい場合でも、この凹部の内面の全域に対して金属膜を形成することが可能となる。
【００１６】
この場合、例えば請求項７に規定するように、前記繰り返される成膜工程は、前記第１の成膜工程で終了する。
また例えば請求項８に規定するように、前記第１及び第２の成膜工程を複数回順次繰り返し行った後、メッキ処理を行う。
また例えば請求項９に規定するように、前記メッキ処理後に、表面を研磨して平坦化する研磨処理を行う。
【００１７】
また例えば請求項１０に規定するように、前記被処理体は、ＩＣチップ同士を結合するインターポーザである。
また例えば請求項１１に規定するように、前記被処理体の凹部に埋め込まれる金属膜により誘導コイルが形成される。
また例えば請求項１２に規定するように、前記金属膜は、銅、アルミニウム、タングステンの内のいずれか１つである。
【００１８】
請求項１３に係る発明は、真空引き可能になされた処理容器と、凹部の形成された被処理体を載置するための載置台と、前記処理容器内へ所定のガスを導入するガス導入手段と、前記処理容器内へプラズマを発生させるためのプラズマ発生源と、前記処理容器内に設けられて前記プラズマによりイオン化されるべき金属ターゲットと、前記載置台に対して所定のバイアス電力を供給するバイアス電源と、前記バイアス電源を制御するバイアス電源制御部と、を有するプラズマ成膜装置において、前記バイアス電源制御部は、前記バイアス電源より出力されるバイアス電力を、前記被処理体の前記ターゲットに対する対向面に関して、前記金属イオンに対する引き込みによる成膜レートとプラズマガスによるスパッタエッチングのエッチングレートとが略均衡するような状態になるように設定して、前記凹部に金属膜を堆積させて埋め込むように構成したことを特徴とするプラズマ成膜装置である。
【００１９】
請求項１４に係る発明は、真空引き可能になされた処理容器と、凹部の形成された被処理体を載置するための載置台と、前記処理容器内へ所定のガスを導入するガス導入手段と、前記処理容器内へプラズマを発生させるためのプラズマ発生源と、前記処理容器内に設けられて前記プラズマによりイオン化されるべき金属ターゲットと、前記載置台に対して所定のバイアス電力を供給するバイアス電源と、前記バイアス電源を制御するバイアス電源制御部と、前記処理容器内へ導入させたガスをプラズマ化して前記金属ターゲットをイオン化させて金属イオンを形成する工程と、前記金属イオンに対する引き込みによる成膜レートとプラズマガスによるスパッタエッチングのエッチングレートとが略均衡するような状態になるようなバイアス電圧を印加して前記凹部に金属膜を堆積させて埋め込むようにする工程とを実行するように装置全体を制御する装置制御部と、を備えたことを特徴とするプラズマ成膜装置である。
【発明の効果】
【００２０】
本発明の成膜方法及びプラズマ成膜装置によれば、次のように優れた作用効果を発揮することができる。
請求項１〜５、１３、１４に係る発明によれば、載置台に供給するバイアス電力を制御して金属イオンに対する引き込みによる成膜とプラズマガスによるスパッタエッチングとを同時にバランスよく生じさせることによって半導体ウエハ表面に形成されている非常に微細な凹部の側壁に金属膜を均一に形成しつつこの凹部内の大部分を埋め込むことができる。この結果、被処理体の表面に形成されている凹部を、その後のメッキ処理を行うことにより例えば銅等の金属によりボイドを発生させることなく適正に埋め込むことができる。
【００２１】
請求項６〜１２に係る発明によれば、バイアス電力を、被処理体の金属ターゲットに対する対向面に関して、金属イオンに対する引き込みによる成膜レートがプラズマガスによるスパッタエッチングのエッチングレートよりも遥かに大きくなるように設定して成膜を行う第１の成膜工程と、バイアス電力を、上記対向面に関して、金属イオンに対する引き込みによる成膜レートとプラズマガスによるスパッタエッチングのエッチングレートとが略均衡するような状態になるように設定して成膜を行う第２の成膜工程と、を複数回順次繰り返し行うようにしたので、凹部の径や幅が大きくて、しかもアスペクト比も大きい場合でも、この凹部の内面の全域に対して金属膜を形成することができる。
【発明を実施するための最良の形態】
【００２２】
以下に、本発明に係る成膜方法及びプラズマ成膜装置の一実施例を添付図面に基づいて詳述する。
図１は本発明に係るプラズマ成膜装置の一例を示す断面図である。ここではプラズマ成膜装置としてＩＣＰ（Ｉｎｄｕｃｔｉｖｅｌｙ  Ｃｏｕｐｌｅｄ  Ｐｌａｓｍａ）型プラズマスパッタ装置を例にとって説明する。図示するように、このプラズマ成膜装置１２は、例えばアルミニウム等により筒体状に成形された処理容器１４を有している。この処理容器１４は接地され、この底部１６には排気口１８が設けられて、スロットルバルブ６６を介して真空ポンプ６８により真空引き可能になされている。
【００２３】
この処理容器１４内には、例えばアルミニウムよりなる円板状の載置台２０が設けられると共に、この上面に静電チャック２２が設置されており、この静電チャック２２上に被処理体である半導体ウエハＳを吸着して保持できるようになっている。尚、この静電チャック２２には、図示しない吸着用の直流電圧が必要に応じて印加される。この載置台２０は、この下面の中心部より下方へ延びる支柱２４により支持されており、この支柱２４の下部は、上記容器底部１６を貫通している。そして、この支柱２４は、図示しない昇降機構により上下移動可能になされており、上記載置台２０自体を昇降できるようにしている。
【００２４】
上記支柱２４を囲むようにして伸縮可能になされた蛇腹状の金属ベローズ２６が設けられており、この金属ベローズ２６は、その上端が上記載置台２０の下面に気密に接合され、また下端が上記底部１６の上面に気密に接合されており、処理容器１４内の気密性を維持しつつ上記載置台２０の昇降移動を許容できるようになっている。この載置台２０には、ウエハＳを冷却する冷媒を流す冷媒循環路２８が形成されており、この冷媒は支柱２４内の図示しない流路を介して給排されている。また容器底部１６には、これより上方に向けて例えば３本（図示例では２本のみ記す）の支持ピン３０が起立させて設けられており、また、この支持ピン３０に対応させて上記載置台２０にピン挿通孔３２が形成されている。
【００２５】
従って、上記載置台２０を降下させた際に、上記ピン挿通孔３２を貫通した支持ピン３０の上端部でウエハＳを受けて、このウエハＳを外部より侵入する図示しない搬送アームとの間で移載ができるようになっている。このため、処理容器１４の下部側壁には、上記搬送アームを侵入させるために開閉可能になされたゲートバルブ３４が設けられている。
またこの載置台２０に設けた上記静電チャック２２には、配線３６を介して例えば１３．５６ＭＨｚ高周波を発生する高周波電源よりなるバイアス電源３８が接続されており、上記載置台２０に対して所定のバイアス電力を印加できるようになっている。またこのバイアス電源３８は、例えばマイクロコンピュータ等よりなるバイアス電源制御部４０により、その出力されるバイアス電力を必要に応じて制御できるようになっている。
【００２６】
一方、上記処理容器１４の天井部には、例えば窒化アルミニウム等の誘電体よりなる高周波に対して透過性のある透過板４２がＯリング等のシール部材４４を介して気密に設けられている。そして、この透過板４２の処理容器１４内の処理空間５２に例えばプラズマガスとしてのＡｒガスをプラズマ化してプラズマを発生するためのプラズマ発生源４６が設けられる。具体的には、このプラズマ発生源４６は、上記透過板４２に対応させて設けた誘導コイル部４８を有しており、この誘導コイル部４８には、プラズマ発生用の例えば１３．５６ＭＨｚの高周波電源５０が接続されて、上記透過板４２を介して処理空間５２に高周波を導入できるようになっている。
【００２７】
また上記透過板４２の直下には、導入される高周波を拡散させる例えばアルミニウムよりなるバッフルプレート５４が設けられる。そして、このバッフルプレート５４の下部には、上記処理空間５２の上部側方を囲むようにして例えば断面が内側に向けて傾斜されて環状（截頭円錐殻状）になされた金属ターゲット５６が設けられており、この金属ターゲット５６には可変直流電源５８が接続されている。ここでは金属ターゲット５６として例えばタンタル金属や銅等が用いられ、これら金属はプラズマ中のＡｒイオンにより金属原子、或いは金属原子団としてスパッタされると共に、プラズマ中を通過する際にイオン化される。
【００２８】
またこの金属ターゲット５６の下部には、上記処理空間５２を囲むようにして例えばアルミニウムよりなる円筒状の保護カバー６０が設けられており、この保護カバー６０は接地されると共に、この下部は内側へ屈曲されて上記載置台２０の側部近傍に位置されている。また処理容器１４の底部には、この処理容器１４内へ必要とされる所定のガスを導入するガス導入手段として例えばガス導入口６２が設けられる。このガス導入口６２からは、プラズマガスとして例えばＡｒガスや他の必要なガスが、ガス流量制御器、バルブ等よりなるガス制御部６４を通して供給される。
【００２９】
ここでプラズマ成膜装置１２の各構成部は、装置制御部１００に接続されて制御される構成となっている。具体的には装置制御部１００は、バイアス電源制御部４０、高周波電源５０、可変直流電源５８、ガス制御部６４、スロットルバルブ６６、真空ポンプ６８等の動作を制御し、本発明の金属膜を成膜する時に次のように動作する。
まず真空ポンプ６８を動作させることにより真空にされた処理容器１４内に、ガス制御部６４を動作させつつＡｒガスを流し、スロットルバルブ６６を制御して処理容器１４内を所定の真空度に維持する。その後、可変直流電源５８を介してＤＣ電力を金属ターゲット５６に印加し、更に高周波電源５０を介して誘導コイル部４８に高周波電力を印加する。
【００３０】
一方、装置制御部１００はバイアス電源制御部４０にも指令を出し、載置台２０に対して所定のバイアス電力を印加する。このように制御された処理容器１４内においては、金属ターゲット５６、誘導コイル部４８に印加された電力によりアルゴンプラズマが形成されてアルゴンイオンが生成され、これらイオンは金属ターゲット５６に衝突し、この金属ターゲット５６がスパッタされる。
また、スパッタされた金属ターゲット５６の金属原子、金属原子団はプラズマ中を通る際にイオン化されると共に載置台２０に印加されたバイアス電力に引きつけられ、ウエハＳに対し垂直性の高い金属イオンとして載置台２０上のウエハＳに堆積する。
【００３１】
後述するように、装置制御部１００は、バイアス電源制御部４０にさらに大きな出力を出す指令を与えることによりプラズマ中のＡｒイオンにおいても載置台２０側に引きつけることが可能となり、成膜とスパッタエッチングの両方が同時に起きることが達成される。ここで装置各構成部の制御は、装置制御部１００により、所定の条件で金属膜の成膜が行われるように作成されたプログラムに基づいて制御されるようになっている。この際、フロッピ(登録商標)ディスク（ＦＤ）やコンパクトディスク（ＣＤ）、フラッシュメモリー等の記憶媒体に、各構成部の制御を行うための命令を含むプログラムを格納しておき、このプログラムに基づいて所定の条件で処理を行うように各構成部を制御させるようにしても良い。
【００３２】
次に、以上のように構成されたプラズマ成膜装置を用いて行われる本発明方法について説明する。
＜第１実施例＞
図２はスパッタエッチングの角度依存性を示すグラフ、図３はバイアス電力とウエハ上面の成膜量との関係を示すグラフ、図４は本発明方法の第１実施例を説明するための各工程を示す図である。
まず本発明方法の特徴は、プラズマによるスパッタ成膜を行う際に、バイアス電力を適切な大きさに制御することにより、金属イオンに対する引き込みによる成膜レートとプラズマガスによるスパッタエッチングのエッチングレートとが略均衡するような状態にして、半導体ウエハに形成されている凹部の側壁に金属膜を堆積させつつ凹部を埋め込むようにした点である。
【００３３】
具体的には、この時のバイアス電力は、金属ターゲット５６に対する対向面、すなわち図１においてはウエハの上面に関して、金属イオンに対する引き込みによる成膜レートとプラズマガスによるスパッタエッチングのエッチングレートとが略均衡するような大きさに設定される。
【００３４】
この点について更に詳しく説明する。
まず、成膜量を考慮しないでプラズマガスによるスパッタエッチングのエッチングレートについてその特性を検討すると、スパッタ面の角度とエッチングレートとの関係は図２に示すグラフのようになる。ここでスパッタ面の角度とは、スパッタ面の法線がスパッタガス（Ａｒガス）の入射方向（図１中では下向き方向）となす角度を指し、例えばウエハ上面及び凹部の底部は共に”０度”であり、凹部側壁は”９０度”である。
【００３５】
このグラフから明らかなように、ウエハ上面（スパッタ面の角度＝０度）はある程度スパッタエッチングが行われ、凹部の側壁（スパッタ面の角度＝９０度）はほとんどスパッタエッチングが行われず、また凹部の開口の角部（スパッタ面の角度＝４０〜８０度近傍）はかなり激しくスパッタエッチングされることが判る。
【００３６】
さて、図１に示すようなＩＣＰ型スパッタ装置よりなるプラズマ成膜装置では、ウエハＳ側に印加するバイアス電力とウエハ上面（凹部の側壁ではない）に堆積する成膜量との関係は図３に示すような関係となる。すなわち、一定のプラズマ発生用高周波電力を加えている状況において、バイアス電力がそれ程大きくない場合には、金属イオンの引き込みによって高い成膜量が得られるが、更にバイアス電力が増加すると、ウエハ表面がバイアス電力により加速されたプラズマガスのイオンによりスパッタされる傾向が次第に強くなり（図２参照）、この結果、折角、堆積した金属膜がエッチングされてしまう。このエッチングは当然のこととしてバイアス電力が大きくなる程、激しくなる。
【００３７】
従って、金属イオンに対する引き込みによる成膜レートとプラズマガスのイオンによるスパッタエッチングのエッチングレートとが同一になると、成膜とエッチングとが相殺されて、ウエハ上面の成膜量が”ゼロ”になり、この時の条件は図３中の点Ｘ１（バイアス電力：３５０Ｗ）に対応する。尚、図３中のバイアス電力や成膜量は単に一例を示したに過ぎず、装置や成膜時間等によってこれらの数値が変動するのは勿論である。
【００３８】
従来、この種のスパッタ装置で一般的に動作される条件は、領域Ａ１の部分であり、バイアス電力をあまり大きくせずに、高い成膜量（成膜レート）を稼ぐことができる領域であった。これに対して、本発明方法の特定の成膜工程では、金属イオンに対する引き込みによる成膜レートとプラズマガスによるスパッタエッチングのエッチングレートとが略均衡するような領域Ａ２で行う。ここで”略均衡”とは、ウエハ上面の成膜量が”ゼロ”の場合のみならず、領域Ａ１における成膜量と比較して３／１０程度までの僅かな膜厚で成膜量が生ずる場合も含むものである。
【００３９】
さて、以上のような現象を理解した上で、本発明に方法について説明する。
まず、載置台２０を下方へ降下させた状態で処理容器１４のゲートバルブ３４を介して真空引き可能になされた処理容器１４内へウエハＳを搬入し、これを支持ピン３０上に支持させる。そして、この状態で載置台２０を上昇させると、この上面にウエハＳが受け渡され、このウエハＳが静電チャック２２により載置台２０の上面に吸着される。
【００４０】
そして、載置台２０上にウエハＳを載置した吸着固定したならば、成膜処理を開始する。この時、ウエハＳの上面には、図８において説明したようにビアホールやスルーホールや溝のような凹部２が形成されており、更に図１に示す装置と同様な構造の別のプラズマ成膜装置にて、Ｔａ金属をターゲットにして、ＴａＮ／Ｔａ膜等の積層構造よりなるバリヤ層４が、凹部２内の内面を含むウエハ表面の全面に予め搬入前に前工程で形成されている（図４（Ａ）参照）。尚、この凹部２の幅（溝の場合）や径（穴の場合）は、非常に微細化されて数１００ｎｍ以下であり、アスペクト比は最大５程度である。
【００４１】
まず、金属ターゲット５６としてここでは銅が用いられており、処理容器１４内を所定の圧力に真空引きした後に、プラズマ発生源４６の誘導コイル部４８に高周波電圧を印加し、且つバイアス電源３８より所定のバイアス電力を載置台２０の静電チャック２２に印加して成膜を行う。ここでは、銅膜よりなる金属膜を形成するためにガス導入口６２よりプラズマガスである例えばＡｒガスを処理容器１４内に供給する。
【００４２】
そして、本発明の特徴とする成膜工程を行う。すなわち、この成膜工程では、バイアス電力を図３中の領域Ａ２内に設定する。例えばここではウエハ上面の成膜量を略”ゼロ”に設定するためにバイアス電力を図３中のポイントＸ１、或いはポイントＸ１より少し電力が少ない領域Ａ３に設定して金属膜であるＣｕ膜の成膜を行う。この時のバイアス電力は、具体的には３２０〜３５０Ｗである。尚、この時にガス導入口６２からは上述したようにＡｒガスのみを供給する。これにより、図４（Ｂ）に示すように、ウエハＳの上面には金属膜はほとんど堆積せずに凹部２内の側壁及び凹部２内の底部にＣｕ膜よりなる金属膜６が略均一に堆積することになる。
【００４３】
そして、上記バイアス電力の条件で成膜処理を継続的に行って行くと、図４（Ｃ）〜図４（Ｆ）に示すように、ウエハＳの上面には金属膜はほとんど堆積せずに、或いは非常に僅かな厚さで金属膜６が形成された状態を維持したまま、凹部２内の側壁の金属膜６がその膜厚の均一性を保持したまま少しずつ膜厚が増加し、これと同時に、凹部２内の底部には金属膜６が順次積層して底部よりボイドを生ずることなく埋め込まれて行く。
【００４４】
この理由は次のように説明される。すなわち、上述のようにバイアス電力の大きさを図３中の領域Ａ２、或いはポイントＸ１に設定することにより金属イオンの引き込み方向と直交することになるウエハ上面は、前述したように金属イオンの成膜レートとスパッタによるエッチングレートとが略均衡するので、結果的に金属膜の成膜量が略ゼロ、或いは僅かな厚さになるからである。また、凹部２の幅や径が数１００ｎｍ以下となる非常に微細な場合には、この凹部２内の底部に関しては、この部分でスパッタにより飛散された飛散金属７０がこの凹部２内の側壁に付着して堆積することになり、この結果、従来方法では金属膜が付着し難かった凹部２内の底部の側壁に金属膜６が付着して側壁部分の膜厚が略均一化することになる。
【００４５】
更に、凹部２内の底部側壁に金属膜６が付着すると、この金属膜６が中央部に競り出てくるので、この結果、底部にも次第に金属膜６が堆積してきて凹部２内を埋めて行くことになる。また凹部２の開口にオーバハング部分８（図８参照）が生じない理由も、上記したように成膜現象とエッチング現象とが互いに相殺するように作用した結果による。
【００４６】
このように金属イオンの成膜レートと、プラズマガスによるエッチングレートとが略均衡する成膜方法において、重要な点は、成膜に寄与する金属はプラズマ中において中性金属原子を含まず、略全てがイオン化されている（９５％以上、好ましくは９９％以上）点である。
【００４７】
このためにはプラズマ発生源４６の高周波電力を高く設定すればよい（５０００〜６０００Ｗ）。すなわち、成膜種として中性金属原子を含んでいると、ウエハ上面での成膜量がゼロであっても凹部２内の底部においてはエッチングが発生してしまい、下地膜であるバリヤ層４がダメージを受けるので、好ましくない。このエッチングが発生する理由は、もしプラズマ中に中性金属原子が存在すると、この中性金属原子はウエハ上面には成膜するが、凹部２の底部には、ウエハＳに対する垂直性が低いことから、この中性金属原子が到達できないからである。このため凹部２の底部においては、金属イオンよりもプラズマガスのイオンの方が多くなり、エッチングされてしまうことになる。
【００４８】
尚、ここで説明を単純化するため、プラズマガスのイオン１個により、成膜された金属原子（或いは金属イオン）１個が飛び出る（エッチングされる）と想定している。
また本発明による成膜方法では、凹部２の側壁に金属膜を堆積させていることから、金属イオンのウエハに対する垂直性はある程度低い方が好ましい。このため処理容器１４内の圧力を、従来の成膜方法と比較して高く維持して低真空状態とし（１〜１００ｍＴｏｒｒ、より好ましくは３〜１０ｍＴｏｒｒ）、金属イオンの平均自由工程を短くする。これにより金属イオンがプラズマガスに衝突する回数が増え、ウエハに対する垂直性を低くすることができる。
【００４９】
この点について、図５を参照しつつ説明する。図５はバイアス電力やプロセス圧力に対する金属イオンの垂直性を示すグラフである。図５においてＡ、Ｂ及びＣで示される各楕円は、ウエハ上面において単位面積当たりに成膜される金属イオンの量とその入射角を示している。つまり各楕円に対して原点から直線を引いた場合、原点からその交点までの長さが金属イオン量となり、Ｘ軸とのなす角度が入射角となる。
【００５０】
ただしここでは、ウエハ上面に対して垂直に入射する場合が０度となる。ここで例えば楕円Ａは図３における領域Ａ１で成膜した場合に相当し、楕円Ｂはプロセス圧力が低真空で、且つ領域Ｘ１で成膜した場合に相当し、楕円Ｃはプロセス圧力が高真空（０．５ｍＴｏｒｒ以下）で、且つ領域Ｘ１で成膜した場合に相当する。また直線Ｌ１、Ｌ２は図６中に併記して示すように、凹部２の底部に到達できる金属イオンの臨界角θ示すものである。
【００５１】
図５において、臨界角θより小さい角度でウエハ上面に到達した金属イオンは、側壁にも成膜するが、底部にも成膜する。また臨界角θよりも大きい角度で入射した金属イオンは、側壁のみに成膜し、且つその角度が大きいほど側壁の上側に成膜する。従って、本発明のように凹部側壁全体に渡って効率良く成膜するためには、楕円Ｃよりも、臨界角θ付近の成分を多く含んでいる楕円Ａ、更には楕円Ｂの方がより好適である。
【００５２】
また、バイアス電力は、ＴａＮ／Ｔａ膜よりなるバリヤ層４がスパッタによりダメージを受けない範囲内の大きさとし、このバイアス電力を過度に大きく設定しないようにする。
【００５３】
尚、上記のような銅の金属ターゲットが装着されたプラズマ成膜装置は、先のタンタルの金属ターゲットが装着されたプラズマ成膜装置に真空引き可能になされたトランスファチャンバを介して連結すればよく、半導体ウエハＳを大気に晒すことなく真空雰囲気中で両成膜装置間に亘って搬送することができる。
図４に戻って、このように、成膜処理によって凹部２内を順次埋め込んで行くと、図４（Ｆ）に示すように埋め込まれた凹部２の上面中央部に僅かな窪み部７２が発生することになり、この状態で成膜処理を終了する。
【００５４】
このように成膜処理が完了したならば、ウエハＳをプラズマ成膜装置１２より取り出す。そして、この成膜処理後のウエハＳに対してメッキ処理を行うことにより、図４（Ｇ）に示すように上記僅かな窪み部７２を完全に埋め込むようにウエハＳの上面全体に先の金属膜６と同種の金属膜７４である銅膜を形成する。
この場合、この窪み部７２は、図８に示す埋め込み対象となる凹部２よりも僅かに浅いので、ここで用いるメッキ処理としては浅い窪み部７２を容易に埋め込むことができる簡易なメッキ処理、例えば用いる添加剤の種類が少ない２元系メッキ処理を用いることができる。
【００５５】
また、図４（Ｇ）に示すように、メッキ処理により形成される金属膜７４の厚さＨ２は、図８（Ｃ）に示す金属膜８の厚さＨ１よりも遥かに薄いので、この後にＣＭＰ処理等により研磨処理してウエハ上面に位置する余分な金属膜７４、金属膜６及びバリヤ層４を除去する際に、膜厚が薄い分だけこの研磨処理を迅速に、且つ容易に行うことができる。
【００５６】
＜第２実施例＞
上記第１実施例にあっては、凹部２の幅（溝の場合）や径（穴の場合）の寸法が数１００ｎｍ以下の非常に高微細化された場合を例にとって説明したが、凹部の幅や径の寸法が上記第１実施例の場合よりも遥かに大きい、例えば２０〜１００μｍ程度の場合には、上記第１実施例の成膜条件を部分的に用いることにより、上記したように幅や径が大きな凹部内を効率的に埋め込むことが可能となる。このような本発明の第２実施例について説明する。図６は本発明の第２実施例の流れを示す部分拡大工程図、図７は本発明の第２実施例で作成される被処理体の用途を説明するための説明図である。
【００５７】
図７に示すように、この被処理体Ｓ２は、例えばシリコン基板等の半導体ウエハやポリイミド樹脂等の高分子樹脂基板により形成されており、例えばＩＣチップ８０同士を積み重ねて接合する際に、チップ間に介在させて両ＩＣチップ８０間の導通等を図るためのインターポーザ８４として構成される。
この被処理体Ｓ２には、上記したように幅や径が大きくなされた複数の凹部８２が形成されており、この凹部８２を例えば銅により埋め込むことになる。この凹部８２のアスペクト比は例えば５以上であり、かなり大きく設定されている。尚、図６においては、図７中の複数の凹部８２の１つであって底部側を切断加工する前の状態を代表して記載しており、バリヤ層の記載は省略している。
【００５８】
この凹部８２は、第１実施例の凹部２よりも幅や径が遥かに大きいことから、成膜レートが小さな第１実施例のようなプロセス条件では、この凹部８２を埋め込むには長時間を要してしまい、実際の処理では実用的ではない。そこで、この第２実施例では、凹部８２内の側壁を含む内面に十分にシード膜として例えば金属膜である銅膜を形成するために、上記第１実施例で説明したプロセス条件（バイアス電力）と従来方法のプロセス条件（バイアス電力）とを組み合わせるようにしている。
【００５９】
すなわち、図６（Ａ）に示すように、まず、ここでは第１の成膜工程として従来のプラズマスパッタによる成膜方法と同様なプロセス条件でシード膜として銅膜よりなる金属膜６Ａを形成する。この場合、バイアス電力は図３中の領域Ａ１に設定されており、被処理体Ｓ２の金属ターゲット５６に対する対向面（被処理体の上面が対応）に関して、上記金属イオンに対する引き込みによる成膜レートがプラズマガスによるスパッタエッチングのエッチングレートよりも遥かに大きくなるような状態となっている。この場合、図８（Ｂ）において説明したように、凹部８２内の底部には金属膜６Ａは堆積するが、側壁の下部の領域Ｂ１の部分には金属膜がほとんど付着しない。
【００６０】
このように、上記のように第１の成膜工程を所定の時間行ったならば、次に図６（Ｂ）に示すように、第２の成膜工程を行う。この第２の成膜工程は先の第１実施例のプロセス条件（バイアス電力）と同様に設定する。すなわち、この第２の成膜工程では、バイアス電力は図３中の領域Ａ２内、例えば領域Ａ３やポイントＸ１に設定されており、被処理体Ｓ２の金属ターゲット５６に対する対向面（被処理体の上面が対応）に関して、金属イオンに対する引き込みによる成膜レートとプラズマガスによるスパッタエッチングのエッチングレートとが略均衡するような状態になっている。
【００６１】
この場合、図４を参照して説明したと同様に、凹部８２内の内壁にシード膜として銅膜よりなる金属膜６Ｂが堆積することになるが、特に、先の第１の成膜工程で凹部８２内の底部に堆積していた金属膜６Ａがプラズマガスのイオンにより叩かれて金属として飛散し、この飛散金属７０はこの直ぐ側方の領域Ｂ１の側壁に付着して堆積することになる。結果的に、この第２の成膜工程を行うことにより、凹部８２内の側壁には、薄いながら略完全に金属膜６Ａ、６Ｂが付着堆積することになる。この場合、この凹部８２内の側壁に付着堆積している金属膜６Ａ、６Ｂは非常に薄いので、この膜厚を増加させるために、上記第１及び第２の成膜工程を順次複数回繰り返して行う（図６（Ｃ）及び図６（Ｄ））。図示例では、第１及び第２の成膜工程を全体で２回繰り返し行っているが、この繰り返し回数は特に制限はなく、スループットを考慮して設定する。
【００６２】
そして、第２の成膜工程を行った状態で終了すると、凹部８２内の底部の金属膜がスパッタにより叩かれて飛散する結果、ここにほとんど金属膜が堆積していない状態となる恐れが生ずるので、最後は図６（Ｅ）に示すように第１の成膜工程を行った状態で終了する。
そして、このようにプラズマスパッタによる成膜処理が完了したならば、次に図６（Ｆ）に示すようにメッキ処理を行うことにより、上記凹部８２内を銅膜等の金属膜８で埋め込むことになる。尚、図６中において開口は狭くなっているが、実際には前述したように各膜厚に対して開口の寸法は遥かに大きいので、凹部８２内の埋め込みにボイドが発生することはない。
【００６３】
そして、上記のように凹部８２の埋め込みが完了した被処理体Ｓ２に関して、この上面に位置する不要な金属膜を研磨により削り取り、更に凹部８２の底面を含んだ部分でこの被処理体Ｓ２を切断等することにより、図７中のインターポーザ８４を形成することができる。尚、上記インターポーザ８４の表面に配線用の溝を形成して、この溝を上述のようにして埋め込む場合もある。
【００６４】
またここではインターポーザ８４を形成する場合を例にとって説明したが、被処理体の最上面に例えば渦巻き状の溝（凹部）を形成して、これを上記した第１実施例、或いは第２実施例の方法を用いて埋め込みすることにより、誘導コイル等を形成するようにしてもよい。
尚、上記各実施例における各数値は単に一例を示したに過ぎず、これらに限定されないのは勿論である。また上記実施例では、埋め込み材料として銅を例にとって説明したが、これに限定されず、例えばＡｌ、Ｗ、Ｔｉ、Ｒｕ、Ｔａ等の他の金属についても本発明方法を適用できるのは勿論である。
【００６５】
更に、各高周波電源の周波数も１３．５６ＭＨｚに限定されるものではなく、他の周波数、例えば２７．０ＭＨｚ等を用いることもできる。またプラズマ用の不活性ガスとしてはＡｒガスに限定されず、他の不活性ガス、例えばＨｅやＮｅ等を用いてもよい。
また、ここでは被処理体として半導体ウエハを例にとって説明したが、これに限定されず、ＬＣＤ基板、ガラス基板等にも本発明を適用することができる。
【図面の簡単な説明】
【００６６】
【図１】本発明に係るプラズマ成膜装置の一例を示す断面図である。
【図２】スパッタエッチングの角度依存性を示すグラフである。
【図３】バイアス電力とウエハ上面の成膜量との関係を示すグラフである。
【図４】本発明方法の第１実施例を説明するための各工程を示す図である。
【図５】バイアス電力やプロセス圧力に対する金属イオンの垂直性を示すグラフである。
【図６】本発明の第２実施例の流れを示す部分拡大工程図である。
【図７】本発明の第２実施例で作成される被処理体の用途を説明するための説明図である。
【図８】半導体ウエハの凹部の従来の埋め込み工程を示す図である。
【符号の説明】
【００６７】
２  凹部
４  バリヤ層
６  金属膜（シード膜）
８  金属膜
１２  プラズマ成膜装置
１４  処理容器
２０  載置台
２２  静電チャック
３８  バイアス電源
４０  バイアス電源制御部
４６  プラズマ発生源
４８  誘導コイル部
５０  高周波電源
５６  金属ターゲット
６２  ガスノズル（ガス導入手段）
７４  金属膜
Ｓ  半導体ウエハ（被処理体）
Ｓ２  被処理体
【図１】
2006148075.tif 000003
【図２】
2006148075.tif 000004
【図３】
2006148075.tif 000005
【図４】
2006148075.tif 000006
【図５】
2006148075.tif 000007
【図６】
2006148075.tif 000008
【図７】
2006148075.tif 000009
【図８】
2006148075.tif 000010